【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
複数のコアを含む金属有機フレームワーク（ＭＯＦ）であって、各コアは少なくとも１つの少なくとも二座配位のシクロアゾカルビル化合物および少なくとも１つのオキサレートに配位結合した亜鉛イオンを含み、該少なくとも１つの少なくとも二座配位のシクロアゾカルビル化合物および該少なくとも１つのオキサレートは隣接するコアの亜鉛イオンに配位結合しており、該複数の連結したコアが該フレームワーク内で孔を規定し、該シクロアゾカルビル化合物が３−アミノ−１，２，４−トリアゾレート以外である、金属有機フレームワーク（ＭＯＦ）。
【請求項２】
前記シクロアゾカルビル化合物が１，２，４−トリアゾレートであり、前記ＭＯＦがＣｕ  Ｋα放射線で１０°＜２θ＜１５°の範囲で最高強度の回折ピークを有する粉末Ｘ線回折パターンを有する、請求項１に記載のＭＯＦ。
【請求項３】
前記ＭＯＦが実質的に図１で示されているとおりのＰＸＲＤパターンを有する、請求項２に記載のＭＯＦ。
【請求項４】
前記ＭＯＦが、ラングミュアモデルに適合させた７７Ｋの窒素ガス等温線にしたがって決定して少なくとも４５０ｍ２／ｇのラングミュア表面を有する粉末の形態である、請求項２に記載のＭＯＦ。
【請求項５】
前記シクロアゾカルビル化合物が１，２，４−トリアゾレートである、請求項１に記載のＭＯＦ。
【請求項６】
（ａ）各々の前記コアの前記亜鉛イオンに配位結合した２つの前記少なくとも二座配位のシクロアゾカルビル化合物がある；
（ｂ）各コアの前記亜鉛イオンに配位結合した前記オキサレートの２つのカルボキシレート酸素がある；
（ｃ）前記２つのカルボキシレート酸素が、前記オキサレートのビシナル炭素原子と共有結合している；
（ｄ）前記２つのカルボキシレート酸素が、前記オキサレートのビシナル炭素原子と共有結合しており、そして前記２つのカルボキシレート酸素の他方が隣接するコアの亜鉛イオンに配位結合している；あるいは、
（ｅ）前記シクロアゾカルビル化合物が三座配位であり、各シクロアゾカルビル化合物が３つの隣接するコアの亜鉛イオンに配位結合している、
請求項１に記載のＭＯＦ。
【請求項７】
以下の式：
【化５】
2016516677.tif 000001
【化６】
2016516677.tif 000002
または
【化８】
2016516677.tif 000003
（式中、各Ｍ１、Ｍ２およびＭ３はＺｎ２＋であり、
ＸＲ１は、ＮおよびＣＲ３からなる群から選択され；
Ｒ２およびＲ３は、Ｈ、−ＮＨ２、場合によって置換されていてもよい（Ｃ１〜Ｃ１０）アルキル、場合によって置換されていてもよい（Ｃ１〜Ｃ１０）アルケニル、場合によって置換されていてもよい（Ｃ１〜Ｃ１０）アルキニル、場合によって置換されていてもよい（Ｃ１〜Ｃ１０）ヘテロアルキル、場合によって置換されていてもよい（Ｃ１〜Ｃ１０）ヘテロアルケニル、場合によって置換されていてもよい（Ｃ１〜Ｃ１０）ヘテロアルキニル、場合によって置換されていてもよいシクロアルキル、場合によって置換されていてもよいシクロアルケニル、場合によって置換されていてもよいアリール、場合によって置換されていてもよい複素環からなる群から選択され、ここで、Ｒ３が−ＮＨ２であり、ＸがＣ−ＮＨ２である場合、Ｒ２は水素以外の基であることを除き、Ｒ２およびＲ３の少なくとも一方は水素であり；
（ｉ）Ｙは酸素原子であり、各Ｌ１、Ｌ２およびＬ３は独立して、−Ｃ（Ｏ）Ｃ（Ｏ）−、−Ｃ（Ｓ）Ｃ（Ｓ）−、−Ｃ（Ｏ）ＣＨ２ＣＨ２Ｃ（Ｏ）−、−Ｃ（Ｏ）（ＣＨ２）３Ｃ（Ｏ）−、−Ｃ（Ｏ）（ＣＨ２）４Ｃ（Ｏ）−、−Ｃ（Ｏ）ＣＦ２ＣＦ２Ｃ（Ｏ）−、−Ｃ（Ｏ）（ＣＦ２）３Ｃ（Ｏ）−、−Ｃ（Ｏ）（ＣＦ２）４Ｃ（Ｏ）−、および
【化７】
2016516677.tif 000004
からなる群から選択される；あるいは
（ｉｉ）Ｙ−Ｌ１−Ｙ、Ｙ−Ｌ２−ＹおよびＹ−Ｌ３−Ｙのうちの１つ、２つまたは３つは、−ＳＣ（Ｏ）Ｃ（Ｏ）Ｓ−Ｙであり、Ｙ−Ｌ１−Ｙ、Ｙ−Ｌ２−ＹおよびＹ−Ｌ３−Ｙのうちの他のものは段落（ｉ）で定義するとおりであり；
各Ｚは他のＺの各々から独立して、段落（ｉ）もしくは（ｉｉ）中でＹ−Ｌ１−Ｙについて定義するとおりであり、ここで、その第１のＹによって表される原子はＭ１、Ｍ２およびＭ３にそれぞれ配位し、第２のＹによって表される原子は前記ＭＯＦの隣接するコアの金属原子に配位している）
のうちの１つから選択されるコアを含む、
請求項１に記載の金属有機フレームワーク（ＭＯＦ）。
【請求項８】
Ｍ１、Ｍ２およびＭ３の各々が、第１隣接ポリアゾレート基および第２隣接ポリアゾレート基の環中の第１窒素原子および第２窒素原子にさらに配位し、ポリアゾレートはその環中に３個または４個の窒素原子を含むシクロアゾカルビル分子であって、ＭＯＦの構成要素としてトリアゾレートまたはテトラゾレートの形態をとるシクロアゾカルビル分子である、請求項７に記載の式（ＩＩＩ）のＭＯＦ。
【請求項９】
前記ＭＯＦが、０．３ｎｍから２ｎｍ、または０．４ｎｍから１．９ｎｍ、または０．５ｎｍから１．８ｎｍ、または０．６ｎｍから１．７ｎｍ、または０．７ｎｍから１．６ｎｍ、約０．３ｎｍ、約０．４ｎｍ、約０．５ｎｍ、約０．６ｎｍ、約０．７ｎｍ、約０．８ｎｍ、約０．９ｎｍ、約１．０ｎｍ、約１．１ｎｍ、約１．２ｎｍ、約１．３ｎｍ、約１．４ｎｍ、約１．５ｎｍ、約１．６ｎｍ、約１．７ｎｍ、約１．８ｎｍ、約１．９ｎｍまたは約２．０ｎｍの孔サイズを有する、請求項１〜８のいずれか１項に記載のＭＯＦ。
【請求項１０】
吸着種をさらに含む、請求項１〜８のいずれか１項に記載のＭＯＦ。
【請求項１１】
吸着二酸化炭素をさらに含む、請求項１〜８のいずれか１項に記載のＭＯＦ。
【請求項１２】
請求項１〜１０のいずれか１項に記載の金属有機フレームワーク（ＭＯＦ）の少なくとも１つを含む材料。
【請求項１３】
少なくともオキサレートと少なくとも１つの亜鉛イオンに配位したシクロアゾカルビル化合物とを含む多孔性金属有機フレームワーク（ＭＯＦ）を調製する方法であって、シュウ酸亜鉛化合物と該シクロアゾカルビル化合物とを組み合わせて反応混合物を形成するステップ；および該反応混合物中の該化合物を選択された温度で反応させるステップを含むが、ただしシクロアゾカルビル化合物が３−アミノ−１，２，４−トリアゾレートでない、方法。
【請求項１４】
二酸化炭素を含むガス混合物からの二酸化炭素を分離する方法であって、（ａ）該ガス混合物と、請求項１〜９のいずれか１項により定義される多孔性ＭＯＦを含む少なくとも１つの収着剤とを接触させるステップを含む、方法。
【請求項１５】
二酸化炭素を吸収する方法、該二酸化炭素を貯蔵する方法、または該二酸化炭素を吸収し貯蔵する方法であって、請求項１４に記載の方法を含む、方法。
【請求項１６】
亜鉛イオンと；［Ｂ１２Ｈ１２］２−、［Ｂ１２Ｆ１２］２−、［ＳｉＦ６］２−、［ＰＦ６］−、１，２−ジチオシュウ酸およびそのアニオン、１，１−ジチオシュウ酸およびそのアニオン、コハク酸およびそのアニオン、グルタル酸およびそのアニオン、アジピン酸およびそのアニオン、２−フルオロテレフタル酸およびそのアニオン、テトラフルオロコハク酸およびそのアニオン、ヘキサフルオログルタル酸およびそのアニオン、オクタフルオロアジピン酸およびそのアニオンから選択されるアニオン性化合物と；シクロアゾカルビル化合物とを含む、多孔性金属有機フレームワーク（ＭＯＦ）材料。
【手続補正２】
【補正対象書類名】明細書
【補正対象項目名】００１０
【補正方法】変更
【補正の内容】
【００１０】
多孔性金属有機フレームワーク（ＭＯＦ）を調製する方法、ガス混合物から二酸化炭素を分離する方法、ならびに二酸化炭素の吸収法、二酸化炭素の貯蔵法、または二酸化炭素の吸収および貯蔵法も記載されている。
一実施形態において、例えば、以下の項目が提供される。
（項目１）
少なくとも１つの金属有機フレームワーク（ＭＯＦ）を含む材料であって、該ＭＯＦが孔を有し、亜鉛イオンとオキサレートと３−アミノ−１，２，４−トリアゾレート以外のシクロアゾカルビル化合物とを含む、材料。
（項目２）
前記シクロアゾカルビル化合物の環が２、３または４個の窒素原子を有する５員環である、項目１に記載の材料。
（項目３）
前記シクロアゾカルビル化合物が、イミダゾレート、トリアゾレートまたはテトラゾレートである、項目１に記載の材料。
（項目４）
シクロアゾカルビル化合物が、１Ｈ−１，２，４−トリアゾレート−１−カルボキサミジン、イミダゾレート、４−フルオロイミダゾレート、２−メチル−イミダゾレートおよび１，２，３，４−テトラゾレートからなる群から選択される、項目１に記載の材料。
（項目５）
前記シクロアゾカルビル化合物が、１Ｈ−１，２，４−トリアゾレート−１−カルボキサミジン、または１，２，４−トリアゾレートである、項目４に記載の材料。
（項目６）
前記亜鉛イオンがＺｎ２＋である、前記項目のいずれかに記載の材料。
（項目７）
前記ＭＯＦが、０．３ｎｍから２ｎｍ、または０．４ｎｍから１．９ｎｍ、または０．５ｎｍから１．８ｎｍ、または０．６ｎｍから１．７ｎｍ、または０．７ｎｍから１．６ｎｍ、約０．３ｎｍ、約、約０．４ｎｍ、約０．５ｎｍ、約０．６ｎｍ、約０．７ｎｍ、約０．８ｎｍ、約０．９ｎｍ、約１．０ｎｍ、約１．１ｎｍ、約１．２ｎｍ、約１．３ｎｍ、約１．４ｎｍ、約１．５ｎｍ、約１．６ｎｍ、約１．７ｎｍ、約１．８ｎｍ、約１．９ｎｍまたは約２．０ｎｍの孔サイズを有する、前記項目のいずれかに記載の材料。
（項目８）
前記シクロアゾカルビル化合物が１，２，４−トリアゾレートであり、前記ＭＯＦがＣｕ  Ｋα放射線で１０°＜２θ＜１５°の範囲で最高強度の回折ピークを有する粉末Ｘ線回折パターンを有する、項目１に記載の材料。
（項目９）
前記ＭＯＦが実質的に図１で示されているとおりのＰＸＲＤパターンを有する、項目１０に記載の材料。
（項目１０）
前記ＭＯＦが、ラングミュアモデルに適合させた７７Ｋの窒素ガス等温線にしたがって決定して少なくとも４５０ｍ２／ｇのラングミュア表面を有する粉末の形態である、項目８または９に記載の材料。
（項目１１）
吸着ガスをさらに含む、前記項目のいずれかに記載の材料。
（項目１２）
前記ガスが二酸化炭素である、項目１１に記載の材料。
（項目１３）
複数のコアを含む金属有機フレームワーク（ＭＯＦ）であって、各コアは少なくとも１つの少なくとも二座配位のシクロアゾカルビル化合物および少なくとも１つのオキサレートに配位結合した亜鉛イオンを含み、該少なくとも１つの少なくとも二座配位のシクロアゾカルビル化合物および該少なくとも１つのオキサレートは隣接するコアの亜鉛イオンに配位結合しており、該複数の連結したコアがフレームワーク内で孔を規定し、該シクロアゾカルビル化合物が３−アミノ−１，２，４−トリアゾレート以外である、金属有機フレームワーク（ＭＯＦ）。
（項目１４）
各々の前記コアの前記亜鉛イオンに配位結合した２つの前記少なくとも二座配位のシクロアゾカルビル化合物がある、項目１３に記載のＭＯＦ。
（項目１５）
各コアの前記亜鉛イオンに配位結合した前記オキサレートの２つのカルボキシレート酸素がある、項目１４に記載のＭＯＦ。
（項目１６）
前記２つのカルボキシレート酸素が、前記オキサレートのビシナル炭素原子と共有結合している、項目１５に記載のＭＯＦ。
（項目１７）
前記２つのカルボキシレート酸素の他方が隣接するコアの亜鉛イオンに配位結合している、項目１６に記載のＭＯＦ。
（項目１８）
前記シクロアゾカルビル化合物が三座配位であり、各シクロアゾカルビル化合物が３つの隣接するコアの亜鉛イオンに配位結合している、項目１３〜１７のいずれか１項に記載のＭＯＦ。
（項目１９）
前記シクロアゾカルビル化合物が１，２，４−トリアゾレートである、項目２０に記載のＭＯＦ。
（項目２０）
吸着種をさらに含む、項目１３〜１９のいずれか１項に記載のＭＯＦ。
（項目２１）
前記吸着種が二酸化炭素である、項目２０に記載のＭＯＦ。
（項目２２）
式Ｉ：
【化５】
2016516677.tif 000005
（式中、各Ｍ１、Ｍ２およびＭ３はＺｎ２＋からなる群から独立して選択され、
ＸＲ１は、ＮおよびＣＲ３からなる群から選択され；
そしてＲ２およびＲ３の少なくとも一方はＨであり、そしてＲ２およびＲ３の他方は、Ｈ、−ＮＨ２、場合によって置換されていてもよい（Ｃ１〜Ｃ１０）アルキル、場合によって置換されていてもよい（Ｃ１〜Ｃ１０）アルケニル、場合によって置換されていてもよい（Ｃ１〜Ｃ１０）アルキニル、場合によって置換されていてもよい（Ｃ１〜Ｃ１０）ヘテロアルキル、場合によって置換されていてもよい（Ｃ１〜Ｃ１０）ヘテロアルケニル、場合によって置換されていてもよい（Ｃ１〜Ｃ１０）ヘテロアルキニル、場合によって置換されていてもよいシクロアルキル、場合によって置換されていてもよいシクロアルケニル、場合によって置換されていてもよいアリール、場合によって置換されていてもよい複素環からなる群から選択され、ＸがＣ−ＮＨ２である場合、Ｒ２は水素以外の基である）のコアを含む、金属有機フレームワーク（ＭＯＦ）。
（項目２３）
前記コアが、式ＩＩ：
【化６】
2016516677.tif 000006
（式中、各Ｙ−Ｌ１−Ｙ、Ｙ−Ｌ２−ＹおよびＹ−Ｌ３−Ｙについて、
（ｉ）Ｙは酸素原子であり、各Ｌ１、Ｌ２およびＬ３は独立して、−Ｃ（Ｏ）Ｃ（Ｏ）−、−Ｃ（Ｓ）Ｃ（Ｓ）−、−Ｃ（Ｏ）ＣＨ２ＣＨ２Ｃ（Ｏ）−、−Ｃ（Ｏ）（ＣＨ２）３Ｃ（Ｏ）−、−Ｃ（Ｏ）（ＣＨ２）４Ｃ（Ｏ）−、−Ｃ（Ｏ）ＣＦ２ＣＦ２Ｃ（Ｏ）−、−Ｃ（Ｏ）（ＣＦ２）３Ｃ（Ｏ）−、−Ｃ（Ｏ）（ＣＦ２）４Ｃ（Ｏ）−、および
【化７】
2016516677.tif 000007
からなる群から選択される；または
（ｉｉ）Ｙ−Ｌ１−Ｙ、Ｙ−Ｌ２−ＹおよびＹ−Ｌ３−Ｙのうちの１つ、２つまたは３つは、−ＳＣ（Ｏ）Ｃ（Ｏ）Ｓ−Ｙであり、Ｙ−Ｌ１−Ｙ、Ｙ−Ｌ２−ＹおよびＹ−Ｌ３−Ｙのうちの他のものは段落（ｉ）で定義するとおりである）
を有するものである、項目２２に記載のＭＯＦ。
（項目２４）
前記コアが、式ＩＩＩ：
【化８】
2016516677.tif 000008
（式中、各Ｚは他のＺの各々から独立して、段落（ｉ）もしくは（ｉｉ）中でＹ−Ｌ１−Ｙについて定義するとおりであり、ここで、その第１のＹによって表される原子はＭ１、Ｍ２およびＭ３にそれぞれ配位し、第２のＹによって表される原子は前記ＭＯＦの隣接するコアの金属原子に配位している）
を有するものである、項目２３に記載のＭＯＦ。
（項目２５）
Ｍ１、Ｍ２およびＭ３の各々が、第１隣接ポリアゾレート基および第２隣接ポリアゾレート基の環中の第１窒素原子および第２窒素原子にさらに配位し、ポリアゾレートはその環中に３個または４個の窒素原子を含むシクロアゾカルビル分子であって、ＭＯＦの構成要素としてトリアゾレートまたはテトラゾレートの形態をとるシクロアゾカルビル分子である、項目２４に記載のＭＯＦ。
（項目２６）
亜鉛イオンとオキサレートとシクロアゾカルビル化合物とを含む多孔性金属有機フレームワーク（ＭＯＦ）材料であって、該シクロアゾカルビル化合物が３−アミノ−１，２，４−トリアゾレート以外である、多孔性金属有機フレームワーク（ＭＯＦ）材料。
（項目２７）
少なくとも１つの金属有機フレームワーク（ＭＯＦ）材料を含む材料であって、該ＭＯＦ材料が孔を有し、亜鉛イオンとオキサレートと３−アミノ−１，２，４−トリアゾレート以外のシクロアゾカルビル化合物とを含む、材料。
（項目２８）
少なくともオキサレートと少なくとも１つの亜鉛イオンに配位したシクロアゾカルビル化合物とを含む多孔性金属有機フレームワーク（ＭＯＦ）を調製する方法であって、シュウ酸亜鉛化合物と該シクロアゾカルビル化合物とを組み合わせて反応混合物を形成するステップ；および該反応混合物中の該化合物を選択された温度で反応させるステップを含むが、ただしシクロアゾカルビル化合物が３−アミノ−１，２，４−トリアゾレートでない、方法。
（項目２９）
前記反応させるステップを有機溶媒中で実施する、項目２８に記載の方法。
（項目３０）
前記有機溶媒がエタノールまたはイソプロパノールである、項目２９に記載の方法。
（項目３１）
前記反応させるステップをアルコールと水との混合物中で実施する、項目２９に記載の方法。
（項目３２）
前記反応させるステップを水とメタノールとの混合物中で実施し、水：メタノール（ｖ／ｖ）の比が、約１：１０から１０：１の間、もしくは１：１０から５：１の間、もしくは１：５から４：１の間、もしくは１：４から３：１の間、もしくは１：４から２：１の間、もしくは１：３から２：１の間もしくは１：３から１：１の間であるか、または水：メタノール（ｖ／ｖ）の比が約５：６、もしくは約３：６、もしくは約２：３である、項目３０に記載の方法。
（項目３３）
水：メタノールの比が１：１から１：１０の範囲である、項目３１に記載の方法。
（項目３４）
前記選択された温度が、１３０℃から２３０℃の範囲、または１４０℃から２２０℃、もしくは１５０℃から２３０℃、もしくは１５０℃から２２０℃、もしくは１５０℃から２１０℃、もしくは１６０℃から２１０℃、もしくは１６０℃から２００℃、もしくは１７０℃から１９０℃の範囲であるか、または約１３０℃、もしくは約１４０℃、もしくは約１５０℃、もしくは約１６０℃、もしくは約１７０℃、もしくは約１８０℃、もしくは約１９０℃、もしくは約２００℃、もしくは約２１０℃、もしくは約２２０℃、もしくは約２３０℃である、項目２８〜３３のいずれか１項に記載の方法。
（項目３５）
前記シクロアゾカルビル化合物が、イミダゾール、トリアゾールまたはテトラゾールから選択される、項目２８〜３３のいずれか１項に記載の方法。
（項目３６）
前記シクロアゾカルビル化合物が１，２，４−トリアゾールである、項目２８〜３３のいずれか１項に記載の方法。
（項目３７）
前記シクロアゾカルビル化合物が１，２，４−トリアゾールである、項目２８〜３３のいずれか１項に記載の方法。
（項目３８）
シュウ酸亜鉛が出発物質である、項目２８〜３７のいずれか１項に記載の方法。
（項目３９）
前記反応後、形成されるＭＯＦ材料を有機溶媒で処理する、項目２８〜３８のいずれか１項に記載の方法。
（項目４０）
前記反応後、形成されるＭＯＦ材料を、減圧下で１００から１５０℃の間の温度に加熱する、項目２８〜３９のいずれか１項に記載の方法。
（項目４１）
二酸化炭素を含むガス混合物からの二酸化炭素を分離する方法であって、（ａ）該ガス混合物と、項目１〜２７のいずれか１項により定義される多孔性ＭＯＦ材料を含むか、または項目２８〜４０のいずれか１項に記載の方法によって調製される少なくとも１つの収着剤とを接触させるステップを含む、方法。
（項目４２）
前記ガス混合物が、窒素、酸素、メタン、水素、水蒸気、一酸化炭素、硫化水素、二酸化イオウ、二酸化窒素、およびそれらの任意の混合物からなる群から選択される少なくとも１つのガスを二酸化炭素に加えて含む、項目４１に記載の方法。
（項目４３）
前記ガス混合物が少なくとも２つのさらなるガスを含む、項目４２に記載の方法。
（項目４４）
前記ガス混合物が、天然ガス、空気、シェールガス、および煙道ガスからなる群から選択される、項目４１に記載の方法。
（項目４５）
前記ガス混合物が水蒸気を含む、項目４１〜４４のいずれか１項に記載の方法。
（項目４６）
ステップ（ａ）を、５０℃から２００℃、もしくは６０℃から１９０℃、もしくは７０℃から１８０℃、もしくは８０℃から１８０℃、もしくは９０℃から１８０℃、もしくは１００℃から１７０℃、または約５０℃、約６０℃、約７０℃、約８０℃、約９０℃、約１００℃、約１１０℃、約１２０℃、約１３０℃、約１４０℃、約１５０℃、約１６０℃、約１７０℃、約１８０℃、約１９０℃もしくは２００℃の温度で実施する、項目４１〜４５のいずれか１項に記載の方法。
（項目４７）
二酸化炭素分圧が、０．００１気圧から２００気圧、０．０１から２００気圧、０．１から１５０気圧、０．１から１００気圧、１から５０気圧または約０．００１気圧、約０．０１気圧、約０．１気圧、約１気圧、約１０気圧、約２０気圧、約３０気圧、約４０気圧、約５０気圧、約６０気圧、約７０気圧、約８０気圧、約９０気圧、約１００気圧、約１１０気圧、約１２０気圧、約１３０気圧、約１４０気圧、約１５０気圧、約１６０気圧、約１７０気圧、約１８０気圧、約１９０気圧、約２００気圧、またはそれらのいずれかの間の中間範囲である、項目４１〜４６のいずれか１項に記載の方法。
（項目４８）
二酸化炭素を吸収する方法、二酸化炭素を貯蔵する方法、または二酸化炭素を吸収し貯蔵する方法であって、項目４１〜４７のいずれか１項に記載の方法を含む、方法。
（項目４９）
少なくとも１つの金属有機フレームワーク（ＭＯＦ）を含む材料であって、該ＭＯＦが孔を有し、亜鉛イオンと；［Ｂ１２Ｈ１２］２−、［Ｂ１２Ｆ１２］２−、［ＳｉＦ６］２−、［ＰＦ６］−、１，２−ジチオシュウ酸およびそのアニオン、１，１−ジチオシュウ酸およびそのアニオン、コハク酸およびそのアニオン、グルタル酸およびそのアニオン、アジピン酸およびそのアニオン、２−フルオロテレフタル酸およびそのアニオン、テトラフルオロコハク酸およびそのアニオン、ヘキサフルオログルタル酸およびそのアニオン、ならびにオクタフルオロアジピン酸およびそのアニオンから選択されるアニオン性化合物と；シクロアゾカルビル化合物とを含む、材料。
（項目５０）
亜鉛イオンと；［Ｂ１２Ｈ１２］２−、［Ｂ１２Ｆ１２］２−、［ＳｉＦ６］２−、［ＰＦ６］−、１，２−ジチオシュウ酸およびそのアニオン、１，１−ジチオシュウ酸およびそのアニオン、コハク酸およびそのアニオン、グルタル酸およびそのアニオン、アジピン酸およびそのアニオン、２−フルオロテレフタル酸およびそのアニオン、テトラフルオロコハク酸およびそのアニオン、ヘキサフルオログルタル酸およびそのアニオン、オクタフルオロアジピン酸およびそのアニオンから選択されるアニオン性化合物と；シクロアゾカルビル化合物とを含む、多孔性金属有機フレームワーク（ＭＯＦ）材料。